СВЯЗУЮЩАЯ КОМПОЗИЦИЯ ДЛЯ ПРИМЕНЕНИЯ В ЦЕЛЛЮЛОЗНЫХ КОМПОЗИЦИОННЫХ МАТЕРИАЛАХ И СПОСОБЫ, ОТНОСЯЩИЕСЯ К ЭТОМУ

1. Смешанный материал, содержащий (i) связующую композицию, включающую изоцианатное соединение, металлический катализатор и кислотное соединение, где кислотное соединение присутствует в связующей композиции в количестве, при котором кислотность изоцианатного соединения находится в диапазоне от 800 ppm (ч/млн) до 10000 ч/млн в пересчете на HCl; и (ii) лигноцеллюлозный материал.
2. Смешанный материал по п.1, где металлический катализатор присутствует в композиции в количестве, находящемся в диапазоне от 125 ч/млн до 1250 ч/млн в расчете на общую массу связующей композиции.
3. Смешанный материал по п.1, где металлический катализатор включает металлоорганическое соединение, которое содержит переходный металл, оловоорганическое соединение, висмуторганическое соединение или их комбинации.
4. Смешанный материал по п.3, где переходный металл включает металл группы VIIIB.
5. Смешанный материал по п.1, где металлический катализатор включает ацетилацетонат железа(III), ацетилацетонат кобальта, ацетилацетонат никеля, дибутилолово-дилаурат, дибутилолово-меркаптид, трис(2-этилгексоат) висмута или их комбинации.
6. Смешанный материал по п.1, где кислотное соединение включает газообразный хлороводород, изофталоил-дихлорид, терефталоил-дихлорид, бензоилхлорид, тионилхлорид или их комбинации.
7. Смешанный материал по п.1, где кислотное соединение присутствует в связующей композиции в количестве, при котором кислотность изоцианатного соединения находится в диапазоне от 1200 ч/млн до 6000 ч/млн в пересчете на HCl.
8. Смешанный материал по п.7, где лигноцеллюлозный материал включает целлюлозную щепу, целлюлозные хлопья (чешуйки), целлюлозные пряди или их комбинации.
9. Лигноцеллюлозный композиционный материал, содержащий: (а) связующую композицию, включающую изоцианатное соединение, металлический катализатор и кислотное соединение, где кислотное соединение присутствует в связующей композиции в количестве, при котором кислотность изоцианатного соединения находится в диапазоне от 800 ч/млн до 10000 ч/млн в пересчете на HCl; и (b) лигноцеллюлозный материал.
10. Лигноцеллюлозный композиционный материал по п.9, где кислотное соединение присутствует в связующей композиции в количестве, при котором кислотность изоцианатного соединения находится в диапазоне от 1200 ч/млн до 6000 ч/млн в пересчете на HCl.
11. Лигноцеллюлозный композиционный материал по п.9, где металлический катализатор включает металлоорганическое соединение, которое содержит переходный металл, оловоорганическое соединение, висмуторганическое соединение или их комбинации.
12. Лигноцеллюлозный композиционный материал по п.9, где металлический катализатор включает ацетилацетонат железа(III), ацетилацетонат кобальта, ацетилацетонат никеля, дибутилолово-дилаурат, дибутилолово-меркаптид, трис(2-этилгексоат) висмута или их комбинации.
13. Лигноцеллюлозный композиционный материал по п.9, где кислотное соединение включает газообразный хлороводород, изофталоил-дихлорид, терефталоил-дихлорид, бензоилхлорид, тионилхлорид или их комбинации.
14. Лигноцеллюлозный композиционный материал по п.9, где лигноцеллюлозный материал включает древесностружечную плиту, целлюлозную щепу, целлюлозные хлопья (чешуйки), целлюлозные пряди или их комбинации.
15. Способ изготовления лигноцеллюлозного композиционного материала, включающий формирование смешанной смеси путем нанесения, по меньшей мере, на один из множества лигноцеллюлозных материалов связующей композиции, содержащей изоцианатное соединение, металлический катализатор и кислотное соединение, где кислотное соединение присутствует в композиции в таком количестве, при котором кислотность изоцианатного соединения находится в диапазоне от 800 ч/млн до 10000 ч/млн в пересчете на HCl; и воздействие на смешанную смесь теплом и давлением, которые достаточны для получения лигноцеллюлозного композиционного материала.
16. Способ по п.15, где кислотное соединение присутствует в связующей композиции в таком количестве, при котором кислотность изоцианатного соединения находится в диапазоне от 1200 ч/млн до 6000 ч/млн в пересчете на HCl.
17. Способ по п.15, где металлический катализатор включает металлоорганическое соединение, которое содержит переходный металл, оловоорганическое соединение, висмуторганическое соединение или их комбинации.
18. Способ по п.17, где металлический катализатор включает ацетилацетонат железа(III), ацетилацетонат кобальта, ацетилацетонат никеля, дибутилолово-дилаурат, дибутилолово-меркаптид, трис(2-этилгексоат) висмута или их комбинации.
19. Способ по п.18, где металлоорганическое соединение включает ацетилацетонат железа(III).
20. Способ по п.15, где кислотное соединение включает газообразный хлороводород, изофталоил-дихлорид, терефталоил-дихлорид, бензоилхлорид, тионилхлорид или их комбинации.